(57)【要約】【課題】耐衝撃性を向上させると共に、軸受の長寿命化を図った車輪用軸受装置を提供する。【解決手段】複列のボール３列を備えた第１乃至第４世代構造の車輪用軸受装置において、複列のボール３列のうちアウター側のボール３列のピッチ円直径ＰＣＤｏがインナー側のボール３列のピッチ円直径ＰＣＤｉよりも大径に設定され、かつ、複列のボール３列のボール径が同じで、アウター側のボール３列のボール個数がインナー側のボール３列のボール個数よりも多く設定されていると共に、外方部材２とハブ輪４が炭素０．４０〜０．８０ｗｔ％を含む中高炭素鋼で形成され、各転走面が高周波焼入れにより表面硬さを５８〜６４ＨＲＣの範囲に所定の硬化層８、１３が形成され、さらにこれら硬化層８、１３における金属組織のオーステナイト結晶粒の粒度番号が７番以上に設定されている。【選択図】図１
2008157367.tif 000002
【特許請求の範囲】
【請求項１】
内周に複列の外側転走面が形成された外方部材と、
一端部に車輪を取り付けるための車輪取付フランジが一体に形成されたハブ輪を有し、外周に前記複列の外側転走面に対向する内側転走面が形成された内方部材と、
この内方部材と前記外方部材の両転走面間に転動自在に収容された複列の転動体列とを備えた車輪用軸受装置において、
前記複列の転動体列のうちアウター側の転動体列のピッチ円直径がインナー側の転動体列のピッチ円直径よりも大径に設定されると共に、少なくとも前記外方部材とハブ輪が炭素０．４０〜０．８０ｗｔ％を含む中高炭素鋼で形成され、前記各転走面が表面硬さを５８〜６４ＨＲＣの範囲に所定の硬化層が形成され、さらにこれら硬化層における金属組織のオーステナイト結晶粒の粒度番号が７番以上に設定されていることを特徴とする車輪用軸受装置。
【請求項２】
前記複列の転動体列の転動体サイズが同じで、前記アウター側の転動体列の転動体数が前記インナー側の転動体列の転動体数よりも多く設定されている請求項１に記載の車輪用軸受装置。
【請求項３】
前記外方部材とハブ輪が、Ｓｉが０．５〜１．０ｗｔ％、Ｍｎが０．１〜２．０ｗｔ％、Ｃｒが０．４〜１．０ｗｔ％、Ｏが０．００３ｗｔ％以下を含有し、残部がＦｅおよび不可避不純物を有する中高炭素鋼で形成されている請求項１または２に記載の車輪用軸受装置。
【請求項４】
前記外方部材とハブ輪に、Ｖが０．０１〜０．１５ｗｔ％添加されている請求項１乃至３いずれかに記載の車輪用軸受装置。
【請求項５】
前記内方部材が、一端部に車輪取付フランジを一体に有し、外周に前記複列の外側転走面に対向する一方の内側転走面と、この内側転走面から軸方向に延びる小径段部が形成されたハブ輪、およびこのハブ輪の小径段部に圧入され、外周に前記複列の外側転走面に対向する他方の内側転走面が形成された内輪からなり、この内輪が、前記小径段部の端部を径方向に塑性変形させて形成した加締部により軸方向に固定されると共に、前記ハブ輪の前記車輪取付フランジ側の端部にすり鉢状の凹所が形成され、この凹所の深さが少なくとも前記ハブ輪の内側転走面の溝底付近とされ、前記ハブ輪のアウター側の端部が当該凹所に対応して略均一な肉厚となるように形成されている請求項１乃至４いずれかに記載の車輪用軸受装置。
【発明の詳細な説明】
【技術分野】
【０００１】
本発明は、自動車等の車輪を回転自在に支承する車輪用軸受装置、特に、強度・耐久性と高精度・低コスト化という課題を解決して軸受の長寿命化を図った車輪用軸受装置に関するものである。
【背景技術】
【０００２】
従来から自動車等の車輪を支持する車輪用軸受装置は、車輪を取り付けるためのハブ輪を転がり軸受を介して回転自在に支承するもので、駆動輪用と従動輪用とがある。構造上の理由から、駆動輪用では内輪回転方式が、従動輪用では内輪回転と外輪回転の両方式が一般的に採用されている。この車輪用軸受装置には、所望の軸受剛性を有し、ミスアライメントに対しても耐久性を発揮すると共に、燃費向上の観点から回転トルクが小さい複列アンギュラ玉軸受が多用されている。この複列アンギュラ玉軸受は、固定輪と回転輪との間に複数のボールを介在させ、このボールに所定の接触角を付与して固定輪および回転輪に接触させている。
【０００３】
図３に示す車輪用軸受装置はこの代表的な一例である。この車輪用軸受装置は、内方部材５１と外方部材６０と複列のボール７０、７０とを備え、等速自在継手８０が内方部材５１に対して着脱自在に軸方向に締結されている。内方部材５１は、ハブ輪５２と別体の内輪５３とからなり、このハブ輪５２は一端部にブレーキロータＲを介して車輪Ｗを取り付けるための車輪取付フランジ５４を有し、他端部に内輪５３が圧入する小径段部５５が形成されている。また、ハブ輪５２と内輪５３の外周には内側転走面５２ａ、５３ａが形成されている。また、ハブ輪５２の車輪取付フランジ５４には円周等配位置に車輪Ｗを固定するためのハブボルト５６が植設されている。
【０００４】
外方部材６０は、外周にナックルＮに装着するための車体取付フランジ６０ｂを有し、内周には内側転走面５２ａ、５３ａに対向する複列の転走面６０ａ、６０ａが形成されている。これら転走面６０ａ、５２ａと６０ａ、５３ａ間には複列のボール７０、７０が保持器７１を介して転動自在に収容され、車体に対して車輪Ｗを回転自在に支承している。また、外方部材６０の端部にはシール７２、７３が装着され、軸受内部に封入された潤滑グリースの漏洩を防止すると共に、外部からの雨水やダスト等が軸受内部に侵入するのを防止している。
【０００５】
等速自在継手８０は、外側継手部材８１と、図示しない内輪、ケージ、およびトルク伝達ボールからなる。外側継手部材８１は、カップ状のマウス部８２と、このマウス部８２の底部をなす肩部８３と、この肩部８３から軸方向に延びる軸部８４を一体に有し、この軸部８４の外周にトルク伝達手段となるセレーション８４ａが転設されている。そして、内輪５３の端面を外側継手部材８１の肩部８３に衝合させた状態で、軸部８４の先端に螺合された固定ナット８５により緊締し、内方部材５１と外側継手部材８１とが着脱自在に締結されている。
【０００６】
ここで、内方部材５１と外方部材６０のうち、走行時に車輪Ｗと共に回転する内方部材５１、すなわち、ハブ輪５２および内輪５３が炭素０．６０〜０．８０ｗｔ％を含む炭素鋼で形成されると共に、内側転走面５２ａ、５３ａが高周波焼入れによって所定の硬化層が形成されている。これにより、内方部材５１の加工性を確保すると共に、転がり疲労寿命の向上を図っている。
【特許文献１】特開２００１−２００３１４号公報
【発明の開示】
【発明が解決しようとする課題】
【０００７】
こうした従来の車輪用軸受装置では、運転時に車輪取付フランジ５４を介して内方部材５１にモーメント荷重が負荷される。そして、内側転走面５２ａ、５３ａにはこのモーメント荷重に伴う曲げ応力に加え、ボール７０、７０からの圧縮応力が加わり、この内方部材５１を構成する金属材料の内部には、この曲げ応力に起因する引張応力と共に、圧縮応力に起因するせん断応力が同時に作用する。したがって、これらの引張応力とせん断応力に対する対策を施さないと耐久性を充分に確保することが難しくなる。
【０００８】
また、この種の車輪用軸受装置においては、車両が縁石等に衝突した場合にボール７０を介して各転走面に圧痕が生じる恐れがある。この圧痕により異音が発生するだけでなく、所望の転がり疲労寿命が得られない恐れがある。
【０００９】
本発明は、このような事情に鑑みてなされたもので、耐衝撃性を向上させると共に、軸受の長寿命化を図った車輪用軸受装置を提供することを目的としている。
【課題を解決するための手段】
【００１０】
係る目的を達成すべく、本発明のうち請求項１記載の発明は、内周に複列の外側転走面が形成された外方部材と、一端部に車輪を取り付けるための車輪取付フランジが一体に形成されたハブ輪を有し、外周に前記複列の外側転走面に対向する内側転走面が形成された内方部材と、この内方部材と前記外方部材の両転走面間に転動自在に収容された複列の転動体列とを備えた車輪用軸受装置において、前記複列の転動体列のうちアウター側の転動体列のピッチ円直径がインナー側の転動体列のピッチ円直径よりも大径に設定されると共に、少なくとも前記外方部材とハブ輪が炭素０．４０〜０．８０ｗｔ％を含む中高炭素鋼で形成され、前記各転走面が表面硬さを５８〜６４ＨＲＣの範囲に所定の硬化層が形成され、さらにこれら硬化層における金属組織のオーステナイト結晶粒の粒度番号が７番以上に設定されている。
【００１１】
このように、複列の転動体列を備えた第１乃至第４世代構造の車輪用軸受装置において、複列の転動体列のうちアウター側の転動体列のピッチ円直径がインナー側の転動体列のピッチ円直径よりも大径に設定されると共に、少なくとも外方部材とハブ輪が炭素０．４０〜０．８０ｗｔ％を含む中高炭素鋼で形成され、各転走面が表面硬さを５８〜６４ＨＲＣの範囲に所定の硬化層が形成され、さらにこれら硬化層における金属組織のオーステナイト結晶粒の粒度番号が７番以上に設定されているので、有効に軸受スペースを活用してインナー側に比べアウター側部分の軸受剛性を増大させて軸受の長寿命化を図ると共に、軸受部材が所定の鋼材に高周波焼入れ等により所定の硬化層が形成されているので、耐圧痕耐性を確保しつつ軸受の長寿命化を一層図ることができる。
【００１２】
好ましくは、請求項２に記載の発明のように、前記複列の転動体列の転動体サイズが同じで、前記アウター側の転動体列の転動体数が前記インナー側の転動体列の転動体数よりも多く設定されていれば、高剛性化を図りながらさらに軸受寿命を確保することができる。
【００１３】
また、請求項３に記載の発明のように、前記外方部材とハブ輪が、Ｓｉが０．５〜１．０ｗｔ％、Ｍｎが０．１〜２．０ｗｔ％、Ｃｒが０．４〜１．０ｗｔ％、Ｏが０．００３ｗｔ％以下を含有し、残部がＦｅおよび不可避不純物を有する中高炭素鋼で形成されていれば、加工性を確保すると共に、焼入れ性を高めて転がり疲労寿命を向上させることができる。
【００１４】
また、請求項４に記載の発明のように、前記外方部材とハブ輪に、Ｖが０．０１〜０．１５ｗｔ％添加されていれば、熱処理時のオーステナイト結晶粒の成長を抑えて微細化させると共に、鋼中で高硬度の炭化物が形成され、耐摩耗性と転がり疲労寿命を向上させることができる。
【００１５】
また、請求項５に記載の発明のように、前記内方部材が、一端部に車輪取付フランジを一体に有し、外周に前記複列の外側転走面に対向する一方の内側転走面と、この内側転走面から軸方向に延びる小径段部が形成されたハブ輪、およびこのハブ輪の小径段部に圧入され、外周に前記複列の外側転走面に対向する他方の内側転走面が形成された内輪からなり、この内輪が、前記小径段部の端部を径方向に塑性変形させて形成した加締部により軸方向に固定されると共に、前記ハブ輪の前記車輪取付フランジ側の端部にすり鉢状の凹所が形成され、この凹所の深さが少なくとも前記ハブ輪の内側転走面の溝底付近とされ、前記ハブ輪のアウター側の端部が当該凹所に対応して略均一な肉厚となるように形成されていれば、装置の剛性を確保すると共に、軽量・コンパクト化を図ることができる。
【発明の効果】
【００１６】
本発明に係る車輪用軸受装置は、内周に複列の外側転走面が形成された外方部材と、一端部に車輪を取り付けるための車輪取付フランジが一体に形成されたハブ輪を有し、外周に前記複列の外側転走面に対向する内側転走面が形成された内方部材と、この内方部材と前記外方部材の両転走面間に転動自在に収容された複列の転動体列とを備えた車輪用軸受装置において、前記複列の転動体列のうちアウター側の転動体列のピッチ円直径がインナー側の転動体列のピッチ円直径よりも大径に設定されると共に、少なくとも前記外方部材とハブ輪が炭素０．４０〜０．８０ｗｔ％を含む中高炭素鋼で形成され、前記各転走面が表面硬さを５８〜６４ＨＲＣの範囲に所定の硬化層が形成され、さらにこれら硬化層における金属組織のオーステナイト結晶粒の粒度番号が７番以上に設定されているので、有効に軸受スペースを活用してインナー側に比べアウター側部分の軸受剛性を増大させて軸受の長寿命化を図ると共に、軸受部材が所定の鋼材に高周波焼入れ等により所定の硬化層が形成されているので、耐圧痕耐性を確保しつつ軸受の長寿命化を一層図ることができる。
【発明を実施するための最良の形態】
【００１７】
外周にナックルに取り付けられるための車体取付フランジを一体に有し、内周に複列の外側転走面が形成された外方部材と、一端部に車輪を取り付けるための車輪取付フランジを一体に有し、外周に前記複列の外側転走面に対向する一方の内側転走面と、この内側転走面から軸方向に延びる小径段部が形成されたハブ輪、およびこのハブ輪の小径段部に圧入され、外周に前記複列の外側転走面に対向する他方の内側転走面が形成された内輪からなる内方部材と、この内方部材と前記外方部材の両転走面間に転動自在に収容された複列のボール列とを備え、前記小径段部の端部を径方向外方に塑性変形させて形成した加締部により前記内輪が軸方向に固定された車輪用軸受装置において、前記複列のボール列のうちアウター側のボール列のピッチ円直径がインナー側のボール列のピッチ円直径よりも大径に設定され、かつ、複列のボール列のボール径が同じで、前記アウター側のボール列のボール個数が前記インナー側のボール列のボール個数よりも多く設定されていると共に、前記外方部材とハブ輪が炭素０．４０〜０．８０ｗｔ％を含む中高炭素鋼で形成され、前記各転走面が高周波焼入れにより表面硬さを５８〜６４ＨＲＣの範囲に所定の硬化層が形成され、さらにこれら硬化層における金属組織のオーステナイト結晶粒の粒度番号が７番以上に設定されている。
【実施例】
【００１８】
以下、本発明の実施の形態を図面に基づいて詳細に説明する。
図１は、本発明に係る車輪用軸受装置の一実施形態を示す縦断面図、図２は、オーステナイトの結晶粒度と衝撃値との関係を示すグラフである。なお、以下の説明では、車両に組み付けた状態で車両の外側寄りとなる側をアウター側（図面左側）、中央寄り側をインナー側（図面右側）という。
【００１９】
この車輪用軸受装置は第３世代と呼称される従動輪用であって、内方部材１と外方部材２、および両部材１、２間に転動自在に収容された複列の転動体（ボール）３、３列とを備えている。内方部材１は、ハブ輪４と、このハブ輪４に所定のシメシロを介して圧入された内輪５とからなる。
【００２０】
ハブ輪４は、アウター側の端部に車輪（図示せず）を取り付けるための車輪取付フランジ６を一体に有し、外周に一方（アウター側）の内側転走面４ａと、この内側転走面４ａから軸方向に延びる軸状部７を介して小径段部４ｂが形成されている。車輪取付フランジ６にはハブボルト６ａが周方向等配に植設されると共に、これらハブボルト６ａ間には円孔６ｂが形成されている。この円孔６ｂは軽量化に寄与できるだけでなく、装置の組立・分解工程において、レンチ等の締結治具をこの円孔６ｂから挿入することができ作業を簡便化することができる。
【００２１】
内輪５は、外周に他方（インナー側）の内側転走面５ａが形成され、ハブ輪４の小径段部４ｂに圧入されて背面合せタイプの複列アンギュラ玉軸受を構成すると共に、小径段部４ｂの端部を塑性変形させて形成した加締部４ｃによって軸方向に固定されている。なお、内輪５および転動体３はＳＵＪ２等の高炭素クロム鋼で形成され、ズブ焼入れによって芯部まで５８〜６４ＨＲＣの範囲に硬化処理されている。
【００２２】
ハブ輪４はＳ５３Ｃ等の炭素０．４０〜０．８０ｗｔ％を含む中高炭素鋼で形成され、内側転走面４ａをはじめ、車輪取付フランジ６のインナー側の基部６ｃから小径段部４ｂに亙って高周波焼入れによって表面硬さを５８〜６４ＨＲＣの範囲に所定の硬化層８が形成されている（図中上半部にクロスハッチングにて示す）。なお、加締部４ｃは鍛造加工後の表面硬さのままとされている。これにより、車輪取付フランジ６に負荷される回転曲げ荷重に対して充分な機械的強度を有し、内輪５の嵌合部となる小径段部４ｂの耐フレッティング性が向上すると共に、微小なクラック等の発生がなく加締部４ｃの塑性加工をスムーズに行うことができる。
【００２３】
外方部材２は、外周にナックル（図示せず）に取り付けられるための車体取付フランジ２ｃを一体に有し、内周にハブ輪４の内側転走面４ａに対向するアウター側の外側転走面２ａと、内輪５の内側転走面５ａに対向するインナー側の外側転走面２ｂが一体に形成されている。これら両転走面間に複列の転動体３、３列が収容され、保持器９、１０によって転動自在に保持されている。そして、外方部材２と内方部材１との間に形成される環状空間の開口部にはシール１１、１２が装着され、軸受内部に封入されたグリースの外部への漏洩と、外部から雨水やダスト等が軸受内部に侵入するのを防止している。
【００２４】
外方部材２はＳ５３Ｃ等の炭素０．４０〜０．８０ｗｔ％を含む中高炭素鋼で形成され、複列の外側転走面２ａ、２ｂが高周波焼入れによって表面硬さを５８〜６４ＨＲＣの範囲に所定の硬化層１３が形成されている（図中上半部にクロスハッチングにて示す）。なお、ここでは、転動体３にボールを使用した複列アンギュラ玉軸受を例示したが、これに限らず、転動体３に円錐ころを使用した複列円錐ころ軸受であっても良い。また、従動輪側の第３世代構造に限らず、第１および第２世代、あるいは第４世代構造であっても良い。
【００２５】
本実施形態では、アウター側の転動体３列のピッチ円直径ＰＣＤｏがインナー側の転動体３列のピッチ円直径ＰＣＤｉよりも大径に設定されている。そして、転動体３、３のサイズは同じであるが、このピッチ円直径ＰＣＤｏ、ＰＣＤｉの違いにより、アウター側の転動体３列の転動体数がインナー側の転動体３列の転動体数よりも多く設定されている。これにより、有効に軸受スペースを活用してインナー側に比べアウター側部分の軸受剛性を増大させることができ、軸受の長寿命化を図ることができる。
【００２６】
ハブ輪４の外郭形状は、内側転走面４ａの溝底部からカウンタ部１５と、このカウンタ部１５から円弧状の段部７ａを介して軸方向に延びる軸状部７、および内輪５が突き合わされる肩部７ｂを介して小径段部４ｂに続いている。また、ハブ輪４のアウター側端部に軸方向に延びるすり鉢状の凹所１４が形成されている。この凹所１４は鍛造加工によって形成され、その深さは、少なくともアウター側の内側転走面４ａの溝底付近までとされ、この凹所１４に対応してハブ輪４のアウター側の肉厚が略均一となるように形成されている。
【００２７】
一方、外方部材２において、ピッチ円直径ＰＣＤｏ、ＰＣＤｉの違いに伴い、アウター側の外側転走面２ａがインナー側の外側転走面２ｂよりも拡径して形成され、アウター側の外側転走面２ａから円筒状の肩部１６とテーパ状の段部１６ａを介してインナー側の外側転走面２ｂの肩部１７が形成されている。
【００２８】
なお、この種の車輪用軸受装置では、通常、車両旋回時に０．８Ｇ（加速度）相当の荷重にも耐えられるようにハブ輪４および外方部材２が設計されているが、この場合、内側転走面４ａおよび複列の外側転走面２ａ、２ｂには転動体３との接触により、０．４ｍｍ程度の深さに最大せん断応力が発生する。したがって、所望の転動疲労寿命を満足させるには、少なくともこの最大せん断応力の５倍程度の硬化層８、１３が必要になるため、有効硬化層深さは最小２ｍｍとなる。さらに、この最小深さに加えて高周波焼入れによる硬化層８、１３のバラツキを考慮する必要がある。したがって、ハブ輪４および外方部材２には、所望の転動疲労寿命を満足させるために、少なくとも内側転走面４ａおよび複列の外側転走面２ａ、２ｂに最大せん断応力の５倍程度の硬化層８、１３、すなわち、最小深さ２ｍｍに加え、高周波焼入れによるバラツキを考慮して有効硬化層深さは３．５ｍｍに設定されている。
【００２９】
ここで、ハブ輪４および外方部材２は、前述したように、Ｃが０．４０〜０．８０ｗｔ％、好ましくは、０．７０〜０．８０ｗｔ％を含有しているが、その他、Ｓｉが０．５〜１．０ｗｔ％、Ｍｎが０．１〜２．０ｗｔ％、Ｃｒが０．４〜１．０ｗｔ％、Ｏが０．００３ｗｔ％以下を含有し、残部がＦｅおよび不可避不純物を有する中高炭素鋼で形成されている。そして、各転走面の硬化層８、１３の表面から深さ０．１ｍｍ位置部分の硬さがＨｖ６７０以上に設定されると共に、これら硬化層８、１３における金属組織のオーステナイト結晶粒の粒度番号が、ＡＳＴＭ（アメリカ材料試験協会）粒度番号で７番以上に設定されている。
【００３０】
なお、オーステナイト結晶粒は、対象とする部材の試料に対して、エッチング等、粒界を顕出する処理を施して観察することができる粒界であれば良い。前記ＡＳＴＭ粒度番号以外に、旧オーステナイト結晶粒の粒度番号と呼ぶ場合がある。測定は、ＡＳＴＭ測定法やＪＩＳ規格（ＪＩＳ  Ｇ  ０５５１  鋼のオーステナイト結晶粒度試験方法）の粒度番号の平均値から平均粒径に換算して求める。
【００３１】
このように、硬化層８、１３において、硬さおよびオーステナイト結晶粒は、鋼材の性質を左右する因子の一つで、硬さが高くなるほど、また、オーステナイト結晶粒が微細なほど衝撃値が高くなると言われている。図２に示すように、ＡＳＴＭ結晶粒度７のものは４に比べて同じ表面硬さでも衝撃値が２．５倍も高くなっている。
【００３２】
本実施形態では、各転走面の硬化層８、１３の表面から深さ０．１ｍｍ位置部分の硬さがＨｖ６７０以上に設定されているので、各転動体３を介して加わる圧縮応力に伴う各転走面の弾性変形量を抑制することができ、また、各転走面に加わるせん断応力を抑えることができる。また、これら硬化層８、１３における金属組織のオーステナイト結晶粒の粒度番号が、粒度番号で７番以上に設定されているので、車輪取付フランジ６を介して負荷されるモーメント荷重に伴う曲げ応力、引張応力に対して耐久性が向上すると共に、オーステナイトの結晶の粒界に生じる応力集中が緩和され、疲労亀裂が開口し難くなって転がり疲労寿命の向上を図り、かつ、耐衝撃値を上げて耐圧痕耐性を高めることができる。
【００３３】
なお、オーステナイトの結晶の粒径を小さくするために、本実施形態では、熱間鍛造の加熱温度を所定の温度範囲に設定されている。すなわち、硬化層８、１３を形成する高周波焼入れ時の加熱温度が９００〜１１００℃に設定されている。この加熱温度が１１００℃を超えると、オーステナイトの結晶粒の粒径が成長して粗大化し、また、９００℃未満では、金属組織が充分に軟化せず、加工性が著しく低下するからである。
【００３４】
Ｃ以外の合金元素としてＭｎ、Ｓｉ、Ｃｒ、Ｓ、Ｏが添加されるが、このうちＭｎは、鋼の焼入れ性を向上させ、前述した所定の硬化層を形成するために０．１〜２．０ｗｔ％添加されている。０．１ｗｔ％未満では、高周波焼入れによる硬化層の厚さが充分確保されず、また、２．０ｗｔ％を超えると加工性が低下して好ましくない。
【００３５】
Ｓｉは、焼入れ性を向上させると共に、マルテンサイトを強化して転がり疲労寿命を向上させる作用があるため、０．５〜１．０ｗｔ％添加されている。０．５ｗｔ％未満では、焼入れ性の効果が発揮されず、また、１．０ｗｔ％を超えると加工性が低下するだけでなく、鍛造後の脱炭が増えて好ましくない。
【００３６】
Ｃｒは、Ｓｉと同様、焼入れ性を向上させると共に、マルテンサイトを強化して転がり疲労寿命を向上させる作用があるため、０．４〜１．０ｗｔ％添加されている。０．４ｗｔ％未満では、焼入れ性の効果が発揮されず、また、１．０ｗｔ％を超えると加工性が低下するので好ましくない。
【００３７】
Ｓは、鋼中でＭｎＳ等の非金属介在物を形成し、硬化層における剥離の起点となる恐れがあるため、可能な限り少ない方が好ましいため、０．０３ｗｔ％以下に規制されている。また、Ｏにおいても、鋼中でＡｌ２等の非金属介在物を形成し転がり疲労寿命に悪影響を及ぼすため、０．００３ｗｔ％以下に規制されている。
【００３８】
さらに、ここでは、オーステナイトの結晶粒の成長を抑えて微細化させる合金元素が添加されている。具体的には、Ｖが０．０１〜０．１５ｗｔ％添加されている。このＶは、鋼中で高硬度の炭化物が形成され、耐摩耗性を向上させると共に、転がり疲労寿命を向上させるのに効果的である。Ｖの含有量が０．１５ｗｔ％を越えると加工性が低下すると共に、０．０１ｗｔ％未満では、寿命向上の効果が発揮されない。このＶ以外にＶと同様の作用をするＮｂあるいはＴｉを同量添加しても良い。
【００３９】
このように、本実施形態では、アウター側の転動体３列のピッチ円直径ＰＣＤｏがインナー側の転動体３列のピッチ円直径ＰＣＤｉよりも大径に設定され、このピッチ円直径ＰＣＤｏ、ＰＣＤｉの違いにより、アウター側の転動体３列の転動体数がインナー側の転動体３列の転動体数よりも多く設定されているので、有効に軸受スペースを活用してインナー側に比べアウター側部分の軸受剛性を増大させてマクロ的に軸受の長寿命化を図ると共に、軸受部材が所定の鋼材に高周波焼入れ等により所定の硬化層が形成されているので、耐圧痕耐性を確保しつつミクロ的に軸受の長寿命化を図ることができる。
【００４０】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【産業上の利用可能性】
【００４１】
本発明に係る車輪用軸受装置は、駆動輪用、従動輪用に拘わらず、第１乃至第４世代構造の車輪用軸受装置に適用することができる。
【図面の簡単な説明】
【００４２】
【図１】本発明に係る車輪用軸受装置の一実施形態を示す縦断面図である。
【図２】オーステナイトの結晶粒度と衝撃値との関係を示すグラフである。
【図３】従来の車輪用軸受装置を示す縦断面図である。
【符号の説明】
【００４３】
１・・・・・・・・・・・内方部材
２・・・・・・・・・・・外方部材
３・・・・・・・・・・・転動体
４・・・・・・・・・・・ハブ輪
４ａ、５ａ・・・・・・・内側転走面
４ｂ・・・・・・・・・・小径段部
４ｃ・・・・・・・・・・加締部
５・・・・・・・・・・・内輪
６・・・・・・・・・・・車輪取付フランジ
６ａ・・・・・・・・・・ハブボルト
６ｂ・・・・・・・・・・円孔
６ｃ・・・・・・・・・・基部
７・・・・・・・・・・・軸状部
７ａ、７ｃ・・・・・・・段部
７ｂ、１６、１７・・・・肩部
８、１３・・・・・・・・硬化層
９、１０・・・・・・・・保持器
１１、１２・・・・・・・シール
１４・・・・・・・・・・凹所
１５・・・・・・・・・・カウンタ部
５１・・・・・・・・・・内方部材
５２・・・・・・・・・・ハブ輪
５２ａ、５３ａ・・・・・内側転走面
５３・・・・・・・・・・内輪
５４・・・・・・・・・・車輪取付フランジ
５５・・・・・・・・・・小径段部
５６・・・・・・・・・・ハブボルト
６０・・・・・・・・・・外方部材
６０ａ・・・・・・・・・外側転走面
６０ｂ・・・・・・・・・車体取付フランジ
７０・・・・・・・・・・ボール
７１・・・・・・・・・・保持器
７２、７３・・・・・・・シール
８０・・・・・・・・・・等速自在継手
８１・・・・・・・・・・外側継手部材
８２・・・・・・・・・・マウス部
８３・・・・・・・・・・肩部
８４・・・・・・・・・・軸部
８４ａ・・・・・・・・・セレーション
８５・・・・・・・・・・固定ナット
Ｎ・・・・・・・・・・・ナックル
ＰＣＤｉ・・・・・・・・インナー側の転動体群のピッチ円直径
ＰＣＤｏ・・・・・・・・アウター側の転動体群のピッチ円直径
Ｒ・・・・・・・・・・・ブレーキロータ
Ｗ・・・・・・・・・・・車輪
【図１】
2008157367.tif 000003
【図２】
2008157367.tif 000004
【図３】
2008157367.tif 000005